窒素吸着比表面積N2SAが32~50m2/g、ジブチルフタレート吸収量DBPAが100~130mL/100gの基本的特性を有するソフト系ファーネスカーボンブラックにおいて、N2SAとヨウ素吸着量IAの比N2SA/IAが0.9~1.0であり、トルエン着色透過度が90以上であり、発生水素量が2000~2550ppmで且つ下記式1を満たすことを特徴とするソフト系ファーネスカーボンブラック。発生水素量ppm≦2850-10×N2SA...1ゴム成分と、請求項1記載のソフト系ファーネスカーボンブラックを含むことを特徴とするゴム組成物。本発明は、ゴムなどに配合したとき、従来のFEF級カーボンブラックと比較して機械的特性、及び押出特性等のゴム物性を維持しながら耐屈曲亀裂成長性を向上させることが出来るソフト系ファーネスカーボンブラック、及び該カーボンブラックを配合したゴム組成物の提供を目的とする。上記課題は、次の1~2の発明によって解決される。1窒素吸着比表面積N2SAが32~50m2/g、ジブチルフタレート吸収量DBPAが100~130mL/100gの基本的特性を有するソフト系ファーネスカーボンブラックにおいて、N2SAとヨウ素吸着量IAの比N2SA/IAが0.9~1.0であり、トルエン着色透過度が90以上であり、発生水素量が2000~2550ppmで且つ下記式1を満たすことを特徴とするソフト系ファーネスカーボンブラック。発生水素量ppm≦2850-10×N2SA...12ゴム成分と、1記載のソフト系ファーネスカーボンブラックを含むことを特徴とするゴム組成物。本発明によれば、ゴムなどに配合したとき、従来のFEFと比較して機械的特性、及び押出特性等のゴム物性を維持しながら耐屈曲亀裂成長性を向上させることが出来るソフト系ファーネスカーボンブラック及び、該カーボンブラックを配合したゴム組成物を提供できる。以下、実施例及び比較例を示して本発明を更に詳しく説明するが、本発明は、これらの実施例により限定されるものではない。実施例1~5、比較例1~7[製造例]特開平7-316460号公報に記載された図1及び図2に示す構造のオイルファーネス炉を用いて、表2に示した実施例及び比較例のFEF級カーボンブラックを製造した。製造に用いた原料油の性状は表1に示す通りである。実施例及び比較例のカーボンブラックの製造条件を表2に示す。なお、各実施例及び比較例のカーボンブラックにおける物理化学特性の制御は、表2に示す各種条件原料油供給量、燃料供給量、導入空気量、温度、圧力などを変更することにより行った。また、発生水素量は次のようにして調整した。[発生水素量の調整]可燃性流体導入室及び反応室に導入する空気の温度を高くし、原料油導入時点での温度を上昇させて原料油の分解を促進させること、及び急冷部までの距離を長くしてカーボンブラック表面の未分解油分を揮発させることにより行った。表2に示す製造条件により得られたカーボンブラックの物理化学特性を表3に示す。なお、対照例は一般的なFEF級カーボンブラック旭60G:旭カーボン株式会社製である。<各特性の測定>カーボンブラックの物理化学特性の測定方法は次のとおりである。1DBP吸収量DBPAJISK6217-4:2008に記載の方法により測定した、100g当たりに吸収されるDBPの容積mL/100gを示した。2窒素吸着比表面積N2SAJISK6217-2:2008に記載の方法により測定した、単位重量当たりに吸着される窒素表面積m2/gを示した。3ヨウ素吸着量IAJISK6217-1:2008に記載の方法により測定した、単位重量当たりに吸着されるヨウ素量mg/gを示した。4トルエン着色透過度JISK6218-4:2005に記載の方法による、カーボンブラックから抽出される物質によってトルエンが着色される程度を、トルエンのブランク値を100とした透過度で示した。5発生水素量H吸着成分を除去するため、予め真空乾燥により125°Cで4時間脱気乾燥したカーボンブラック20mgを錫カプセルに入れ、高感度水素分析装置堀場製作所社製のEMGA-621W、TCD検出器使用を用いて、黒鉛ルツボ内において1980°Cで70秒間熱分解させた。次いで、発生したガスを、一定流量400mL/分のキャリアガス不活性アルゴンガスにより、高温酸化剤、常温酸化剤、脱二酸化炭素剤、乾燥剤に通した後、カラムで分離した。このようにして得られた水素ガスの発生水素量ppmを、ガスクロマトグラフ検出器熱伝導度法で定量した。<ゴム配合特性>表3に示したカーボンブラックとEPDMエチレンプロピレンゴムを、他の添加剤と共に、表4に示した割合で配合してゴム組成物とし、各種ゴム特性を測定した。結果を表5に纏めて示す。表4中の1~6の詳細は次のとおりである。1商品名:三井エプタロイPX-049PE三井化学株式会社製2商品名:PW-380出光興産株式会社製3商品名:ノクセラーM大内新興化学工業株式会社製4商品名:ノクセラーTT大内新興化学工業株式会社製5商品名:ノクセラーTRA大内新興化学工業株式会社製6商品名:ノクセラーBZ大内新興化学工業株式会社製表5中の※1~※3の詳細は次のとおりである。※1試験片加硫条件:150°C×15分※2試験片加硫条件:150°C×20分※3押出1ヶ月後の未加硫試料表面のブリードの有無また、表5中の各特性は以下の方法で測定した。ムーニー粘度ML14’...JISK6300-1:2001に記載の方法スコーチタイムt5...JISK6300-1:2001に記載の方法硬さ...JISK6253:2007に記載の方法200モジュラス...JISK6251:2010に記載の方法引張強さ...JISK6251:2010に記載の方法により、ダンベル状1号形試験片を用いて引張特性を測定切断時伸び...JISK6251:2010に記載の方法により、ダンベル状1号形試験片を用いて測定反発弾性...JISK6255:1996に記載の方法により、リュプケ式測定装置を用いて測定屈曲亀裂成長...JISK6260:2010に記載のデマッチャ屈曲試験機と試験片を用い、500回の屈曲後の亀裂の長さmmを測定押出特性...ASTMD2230-96:2007記載の方法により、スクリュー回転数20rpmで押出作業を行い、単位時間当たりの押出物の長さcm/minを測定ブリードの有無...押出特性で用いた試験片を室温で1ヶ月間放置し、表面のブリードの有無を目視で観察表5のゴム特性の結果から、本発明のカーボンブラックの効果について説明する。i未加硫物性について実施例、比較例、対照例の全てで同等の物性を示した。このことから、本発明のソフト系ファーネスカーボンブラック配合物は、一般的なFEF級カーボンブラック配合時と比較して、加工性能において同等であることが分かった。ii加硫物性についてa耐屈曲破壊特性屈曲亀裂成長について発生水素量が本発明の範囲を上回る比較例2~4、7及び対照例は、500回屈曲後に断裂した。一方、発生水素量が請求項1の範囲内である実施例1~5及び比較例1、5は、断裂せず耐屈曲破壊特性の向上効果が見られた。さらに、比較例1以外は破断時の伸びが大きくなり、耐屈曲破壊特性の向上も見られた。bその他の加硫物性についてN2SA及びDBPAが請求項1の範囲内である実施例1~5は、対照例と同等の物性を示したが、N2SAが請求項1の範囲を下回り、DBPAが請求項1の範囲を上回る比較例1は、伸びの低下が見られた。またN2SAが請求項1の範囲を上回り、DBPAが請求項1の範囲を下回る比較例5は、モジュラスの低下が見られた。また、発生水素量が請求項1の範囲を下回る比較例6は、モジュラスが低下するとともに、引張強度の低下が見られた。iii押出特性についてc押出長さについて実施例、比較例及び対照例の全てで物性値に大きな差異は認められなかった。dダイスウェルについてDBPAが請求項1の範囲内である実施例1~5は、対照例と同等の物性を示したが、DBPAが請求項1の範囲を下回る比較例5は、ダイスウェル値が大きくなった。ivブリードについてトルエン着色透過度が請求項1の範囲を下回る比較例7は、押出試料表面上に未熱分解タール分の染み出しステイニングが発生し、ブリードとして観察された。vまとめ上記i~ivから、本発明のソフト系ファーネスカーボンブラックを配合したゴム組成物は、従来のFEF級カーボンブラック配合物と比較して、加工性能、補強性能及び押出特性を維持したまま、耐屈曲破壊特性を向上させることができるという特徴を持つことが明らかであり、本発明のカーボンブラックの有効性を示している。